FR 2554527 A1 19850510 FR 8317662 A 19831107 "Dispositif de fixation tel que vis, boulon et écrou". L'invention concerne un dispositif de fixation tel que vis, boulon et écrou. Ces dispositifs de fixation doivent présenter une très bonne solidité mécanique et, en outre, être protégés efficacement contre la corrosion. On connaît ainsi divers types de vis auto-perceuses et auto-taraudeuses qui sont réalisées de manière qu'au moins la pointe présente une grande solidité lui permettant de réaliser un auto-perçage dans de l'acier, de manière que le corps de la vis puisse effectuer un auto-taraudage, l'ensemble de la vis, et notamment la tête, étant en outre réalisé de manière à résister efficacement à la corrosion. Cependant, ces vis connues sont d'un prix de revient élevé. Il est ainsi connu de réaliser de telles vis à l'aide d'un acier inoxydable au nickel chrome, la pointe de la vis recevant une lame résistante, revêtue de zinc par exemple, et destinée particulièrement à permettre l'auto-perçage. Ces vis sont non seulement coûteuses mais, en outre, elles ne sont pas intégralement inoxydables. On connait également des vis réalisées en acier ordinaire mais dont la surface de la tête reçoit une feuille en acier inoxydable La protection de telles vis est cependant imparfaite. Suivant une réalisation plus complexe, il a également été prévu de réaliser des vis avec un embout en métal auto-perceur, un corps en un métal pouvant effectuer l'auto-taraudage et une tête rapportée en matière plastique. Cette réalisation est cependant extrêmement coûteuse et la protection de la pointe et du corpus contre la corrosion n'est pas exempte de critique. La présente invention a notamment pour but de remédier à ces inconvénients et concerne à cet effet un dispositif de fixation tel que vis, boulon et écrou, carac térisé en ce qu'il est réalisé en acier inoxydable martensitique selon la norme AFNOR Z 12 C 13 et reçoit, sur toute la surface, un traitement à l'aide d'un composant à base de zinc et de chrome, au moins la partie de serrage du dispo sitif,.à savoir la tête de la vis ou du boulon ou l'écrou, subissant ensuite un traitement à l'aide d'un polyamide après avoir été revêtu d'un primaire d'accrochage. Suivant une autre caractéristique de l'invention, le traitement à base de zinc et de-chrome est réalisé en couches multiples. La présente invention a pour but la réalisation d'un dispositif de fixation tel qu'une vis, un boulon ou un écrou, qui présente une résistance mécanique importante et une excellente protection contre la corrosion, afin de permettre notamment la fabrication de vis autoperceuses- et auto-taraudeuses, d'un prix de revient faible, comparé au coût de fabrication d'une vis similaire en acier inoxydable 18/10. Suivant l'invention, il ést ainsi prévu de réaliser ce dispositif de fixation et, notamment cette vis, en acier inoxydable martensitique selon la norme AFNOR Z 12 C 13 (qui correspond à la norme AISI 410), ce dispositif de fixation recevant ensuite une première-protection spécifique en couches multiples à base de zinc et de chrome (dacrométisation) jusqu'à obtention de résultats en tenue en atmosphère corrosive. Cette combinaison de l'acier inoxydable martensitique et de ce traitement en couches multiples permet d'obtenir une liaison intime du revêtement protecteur sur l'acier inoxydable martensitique notamment en raison du fait que l'acier inoxydable martensitique Z 12 C 13 est un acier au chrome, tandis que l'opération de dépit ultérieur consiste à réaliser, en couches multiples, un laminage à l'aide d'un composant à base de zinc et de chrome notamment, le chrome mis en oeuvre au cours de ce dépôt assurant la liaison intime nécessaire avec l'acier inoxydable martensitique également à base de chrome. Les vis auto-perceuses et auto-taraudeuses sont notamment destinées à la fixation de toitures et de bardages et elles sont, de ce fait, soumises à la corrosion. Dans le cas de vis, cela concerne notamment la tête de serrage qui, d'une part, est soumise directement aux intempéries et, d'autre part, peut être détériorée en surface lorsqu'on lui applique, à l'aide d'une clé, la force nécessaire au serrage de la vis. Afin d'assurer une protection efficace de cette vis contre la corrosion, il est alors prévu de lui faire subir un traitement à l'aide d'un polyamide ou RILSAN (marque déposée),ce traitement étant effectué après avoir revêtu la vis d'un primaire d'accrochage. Si cela est jugé suffisant, ce traitement pourra ne concerner que la tête de la vis-ou du boulon et, dans le cas d'un écrou, elle concernera sa face externe. Le dispositif de fixation ainsi obtenu présente des caractéristiques mécaniques telles qu'il permet, par exemple, la réalisation de vis auto-perceuses et auto-taraudeuses protégées efficacement contre la corrosion, cette protection contre la corrosion étant comparable à celle obtenue par une vis réalisée en acier austénitique, une vis en acier austénitique ne présentant pas cependant des caractéristiques mécaniques suffisantes qui permettraient la réalisation de vis auto-perceuses du fait que cet acier inoxydable austénitique ne peut pas subir un traitement de cémentation à chaud. REVENDICATIONS 1) Dispositif de fixation tel que vis, boulon et écrou, caractérisé en ce qu'il est réalisé en acier inoxydable martensitique selon la norme AFNOR Z 12 C 13 et reçoit, sur toute la surface, un traitement à l'aide d'un composant à base de zinc et de chrome, au moins la partie de serrage du dispositif, à savoir la tête de la vis ou du boulon ou l'écrou, subissant ensuite un traitement à l'aide d'un polyamide après avoir été revêtu d'un primaire d'accrochage. 2) Dispositif conforme à la revendication 1, caractérisé en ce que le traitement à base de zinc et de chrome est réalisé en couches multiples.